(57)【特許請求の範囲】
【請求項１】
固体電解質層と、この固体電解質層の一側に設けられるアノード層と、他側に設けられるカソード層とを備えて構成される膜電極複合体であって、
上記アノード層は、上記固体電解質層に押し付けられて積層されるとともに、導電性を有する多孔質アノード部材を備えて構成されており、
上記固体電解質層と上記アノード層との境界面において、上記固体電解質層の構成材料と上記アノード層の構成材料との間の反応が生じていない、膜電極複合体。
【請求項２】
上記多孔質アノード部材は、導電性を有する金属多孔質体から構成されている、請求項１に記載の膜電極複合体。
【請求項３】
上記多孔質アノード部材は、所定量圧縮変形させられた状態で押し付けられて積層されている、請求項１又は請求項２に記載の膜電極複合体。
【請求項４】
少なくとも上記固体電解質層に接する界面近傍が塑性変形させられている、請求項３に記載の膜電極複合体。
【請求項５】
上記多孔質アノード部材は、上記固体電解質層に対して、５ 〜 ５０Ｎ／ｃｍ２の圧力で押し付けることにより圧縮変形させられて積層されている、請求項２から請求項４のいずれか１項に記載の膜電極複合体。
【請求項６】
上記金属多孔質体は、外殻と、中空又は導電性材料の一方又は双方からなる芯部とを有する骨格を備え、上記骨格が一体的に連続する三次元網目構造を備える、請求項２または請求項２を引用する請求項３から請求項５のいずれか１項に記載の膜電極複合体。
【請求項７】
上記金属多孔質体は、ニッケル（Ｎｉ）、ニッケル（Ｎｉ）−スズ（Ｓｎ） 合金、ニッケル（Ｎｉ）−スズ（Ｎｉ）−クロム（Ｃｒ）合金、フェライト系ステンレス合金、インコネル（Ｎｉ基）合金から選ばれた材料から形成されている、請求項２または請求項２を引用する請求項３から請求項６のいずれか１項に記載の膜電極複合体。
【請求項８】
上記多孔質アノード部材は、表面コーティング層を備える、請求項１から請求項７のいずれか１項に記載の膜電極複合体。
【請求項９】
上記多孔質アノード部材に保持された触媒成分を備える、請求項１から請求項８のいずれか１項に記載の膜電極複合体。
【請求項１０】
請求項１に記載の膜電極複合体を備える、燃料電池。
【請求項１１】
固体電解質層と、この固体電解質層の一側に設けられるアノード層と、他側に設けられるカソード層とを備えて構成される膜電極複合体の製造方法であって、
上記固体電解質層を形成する固体電解質層形成工程と、
上記固体電解質層の他側に上記カソード層を形成するカソード層形成工程と、
多孔質アノード部材を準備する工程と、
上記多孔質アノード部材を、上記固体電解質層の一側に押し付けて積層するアノード部材積層工程とを含み、
上記アノード部材積層工程では、上記固体電解質層と上記アノード層との境界面において、上記固体電解質層の構成材料と上記アノード層の構成材料とを反応させない、膜電極複合体の製造方法。
【請求項１２】
上記アノード部材積層工程において、上記多孔質アノード部材の少なくとも上記固体電解質層近傍が変形させられて積層される、請求項１１に記載の膜電極複合体の製造方法。
【請求項１３】
上記多孔質アノード部材を準備する工程は、金属多孔質体を形成する工程と、この金属多孔質体の表面に、コーティング層を形成する工程とを含む、請求項１１又は請求項１２に記載の膜電極複合体の製造方法。
【請求項１４】
上記多孔質アノード部材を準備する工程は、多孔質アノード部材に、触媒を保持させる工程を含む、請求項１１から請求項１３のいずれか１項に記載の膜電極複合体の製造方法。
【請求項１５】
請求項１１から請求項１４のいずれか１項に記載の膜電極複合体の製造方法を含む、燃料電池の製造方法。
【発明の詳細な説明】
【技術分野】
【０００１】
本願発明は、膜電極複合体、膜電極複合体の製造方法、燃料電池及び燃料電池の製造方法に関する。詳しくは、燃料電池の性能を高めることができるとともに、部品点数及び製造コストを低減させることができる膜電極複合体等に関する。
【背景技術】
【０００２】
固体酸化物燃料電池（以下、「ＳＯＦＣ」という）は、固体電解質層の両側にアノード層とカソード層とを設けた電解質−電極積層体を備えて構成される。上記固体電解質層中のイオン伝導抵抗を低減させるため、固体電解質層の厚さをできるだけ薄く形成するのが好ましいとされている。一方、固体電解質層を薄く形成すると、固体電解質層の強度が小さくなり、製造工程や使用時に支障が生じる。このため、固体電解質層に積層されるアノード層を厚く設定して、この上に上記固体電解質層を一体形成し、積層体としての強度を確保する構造（アノードサポート構造）が採用されることが多い。
【０００３】
また、上記電解質−電極積層体を製造する一手法として、アノード層粉末成形体に電解質粉末を薄く塗布し、この電解質−アノード積層体を同時に焼成することが多い。
【０００４】
【特許文献１】特開２０１２−９９４９７号公報
【発明の概要】
【発明が解決しようとする課題】
【０００５】
上記構成を採用することにより、固体電解質層の厚みを小さく設定しつつ、電解質−アノード積層体の強度を確保することはできる。ところが、固体電解質層の焼成温度が高いため、焼成の際に、アノード層と固体電解質層との界面でこれらを構成する部材が反応して、イオン伝導性が低下したり、電気抵抗が大きくなるという問題がある。
【０００６】
また、固体電解質層とアノード層とを一体焼成する上記構成を採用した場合、上記固体電解質層と上記アノード層の収縮率等の焼成挙動を揃える必要がある。このため、上記固体電解質層と上記アノード層を構成する材料の組合せが制限され、燃料電池の性能を高めることができない。
【０００７】
さらに、従来の手法では、上記電解質−電極積層体を製造する工程や部品点数が多くなり、製造コストが増加するという問題もある。
【０００８】
本願発明は、上述の問題を解決するために案出されたものであり、燃料電池の性能を高めることができるとともに、製造工程や部品点数を削減できる膜電極複合体及びその製造方法を提供することを課題とする。
【課題を解決するための手段】
【０００９】
本願発明の一態様に係る膜電極複合体は、固体電解質層と、この固体電解質層の一側に設けられるアノード層と、他側に設けられるカソード層とを備えて構成される膜電極複合体であって、上記アノード層は、上記固体電解質層に押し付けられて積層されるとともに、導電性を有する多孔質アノード部材を備えて構成されており、上記固体電解質層と上記アノード層との境界面において、上記固体電解質層の構成材料と上記アノード層の構成材料との間の反応が生じていない。
【発明の効果】
【００１０】
燃料電池の性能を高めることができるとともに、製造工程や部品点数を削減できる。
【図面の簡単な説明】
【００１１】
【図１】一実施形態に係る燃料電池の概略構成を示す断面図である。
【図２】図１の要部の拡大断面図である。
【図３】実施形態の膜電極複合体の積層形態を示す断面図である。
【図４】第１の実施例に係る膜電極複合体の製造方法を示すフローチャートである。
【図５】第２の実施例及び第３の実施例に係る膜電極複合体の製造方法を示すフローチャートである。
【図６】第４の実施例に係る膜電極複合体の製造方法を示すフローチャートである。
【図７】第１の実施例に係る膜電極複合体を用いて構成した燃料電池の性能を示すグラフである。
【図８】第２の実施例に係る膜電極複合体を用いて構成した燃料電池及び第１の実施例に係る膜電極複合体を用いて構成した燃料電池の性能を比較して示すグラフである。
【図９】第３の実施例に係る膜電極複合体を用いて構成した燃料電池及び第１の実施例に係る膜電極複合体を用いて構成した燃料電池の性能を比較して示すグラフである。
【図１０】第４の実施例に係る膜電極複合体を用いて構成した燃料電池、第１の実施例に係る膜電極複合体を用いて構成した燃料電池及び第２の実施例に係る膜電極複合体を用いて構成した燃料電池の各性能を比較して示すグラフである。
【発明を実施するための形態】
【００１２】
〔本願発明の実施形態の概要〕
本願発明の実施形態に係る膜電極複合体は、固体電解質層と、この固体電解質層の一側に設けられるアノード層と、他側に設けられるカソード層とを備えて構成される膜電極複合体であって、上記アノード層が、上記固体電解質層に押し付けられて積層されるとともに、導電性を有する多孔質アノード部材を備えて構成されている、
【００１３】
本実施形態では、上記固体電解質層と上記アノード層とが一体焼成されていないため、焼成工程等において、これらの境界面において構成材料間の反応が生じることはなく、電気抵抗が増加したり、イオン伝導性が低下することはない。
【００１４】
しかも、固体電解質層をアノード層とともに焼成する必要がないことから、製造工程を削減できる。また、アノード層と集電体を兼用することが可能となり、部品点数を削減することもできる。
【００１５】
また、上記固体電解質層と上記アノード層は、押し付けられて積層されている。したがって、これら部材間の熱膨張率等の差違が大きい場合においても、一体焼成した場合のように、熱膨張率等に起因する割れ等が生じる恐れがなく、品質の高い燃料電池を構成できる。
【００１６】
また、上記固体電解質層と上記アノード層を構成する材料の焼成時における挙動や、熱膨張率等を同じに設定する必要もない。このため、固体電解質層及びアノード層を構成する材料の選択の幅が格段に広がる。この結果、最適な材料から、上記固体電解質層及び上記アノード層を形成することが可能となり、燃料電池の性能を高めることも可能となる。
【００１７】
本実施形態においては、上記固体電解質層をアノード層に保持することなく形成する必要があるため、固体電解質層に所定の強度をもたす必要がある。このため、アノードサポート構造を採用する場合に比べて、固体電解質層の厚みをある程度大きく設定するのが好ましい。一方、上記固体電解質層の厚みが大きくなると、電気抵抗が大きくなったりイオン伝導性が低下する恐れがある。しかし、近年の材料技術の進展によって、厚みを大きく設定しても、電気伝導性やイオン伝導性が大きく低下することがなくなった。本実施形態では、固体電解質層の強度を確保するため、上記固体電解質層の厚みを０．１〜１ｍｍに設定するのが好ましい。
【００１８】
上記固体電解質層を構成する材料は特に限定されることはなく、焼成法によって形成さるものであれば、種々の材料から構成される固体電解質材料を採用できる。たとえば、ＬＳＧＭ（ランタンガレート）、ＹＳＺ（イットリア安定化ジルコニア）、ＧＤＣ（ガドリニウムドープセリア）等を採用できる。
【００１９】
上記カソード層を構成する材料も特に限定されることはなく、上記固体電解質層に積層した後、焼成できるものであればよい。たとえば、ＳＳＣ（Ｓｍ0.5Ｓｒ0.5ＣｏＯ3）や、ＬＳＣＦ（ランタンストロンチウムコバルトフェライト）等を採用できる。
【００２０】
また、上記カソード層の厚みや強度を大きく設定して、固体電解質−カソード積層体の強度を高めた構成を採用することもできる。
【００２１】
本実施形態に係る上記アノード層は、導電性を有し、固体電解質層に押し付けられてアノード電極及び集電体として機能する種々の多孔質アノード部材を備えて構成できる。たとえば、炭素繊維等から形成された多孔質体や、Ｎｉ等の金属多孔質体を採用することができる。金属多孔質体を上記多孔質アノード部材として採用することにより、高い耐熱性と導電性を確保できる。
【００２２】
また、上記固体電解質層に押し付けられて積層された場合に、所要の導電性を発揮できるとともに、固体電解質層の局部等に大きな力が作用しないように、上記アノード層の上記固体電解質層側を所定量圧縮変形させた状態で押し付けることができるものを採用するのが好ましい。気孔率の大きなシート状多孔質体を両側面から圧縮すると、圧縮面近傍が大きく変形させられる。特に、金属多孔質体では、圧縮力を大きくしていくと、圧縮面近傍から塑性変形が生じる。固体電解質層に接する界面近傍で塑性変形を生じさせることにより、一部に大きな力が作用することがなくなり、上記固体電解質層に作用する圧縮力が均一化されて固体電解質層の損傷を防止できる。また、接触圧力を均一化できるため、固体電解質層の表面全域で良好な導電性を確保できる。さらに、上記固体電解質層に接触する部分が圧壊された状態で積層されるため、上記固体電解質層に対する接触面積が大きくなり接触抵抗が減少して導電性が高まる。一方、厚み方向中間部分の気孔率は界面近傍より大きくなるため、ガスの流動抵抗が大きく低下することもない。所要の導電性を確保するため、弾性変形及び塑性変形を含む厚み方向の変形が２〜１０％となる状態で押し付けて積層するのが好ましい。
【００２３】
上記多孔質アノード部材を、導電性を有する金属多孔質体から構成することができる。上記金属多孔質体として、導電性を有する種々の材料から形成された金属多孔質体を採用できる。たとえば、ニッケル（Ｎｉ）、ニッケル（Ｎｉ）−スズ（Ｓｎ）合金、ニッケル（Ｎｉ）−スズ（Ｎｉ）−クロム（Ｃｒ）合金、フェライト系ステンレス合金、インコネル（Ｎｉ基）合金等から選ばれた材料から形成することができる。
【００２４】
上記金属多孔質体の形態も特に限定されることはない。たとえば、金属繊維を編成し、あるいは交絡させて形成したシート状の金属多孔質体を採用できる。
【００２５】
また、上記金属多孔質体として、外殻と、中空又は導電性材料の一方又は双方からなる芯部とを有する骨格を備え、上記骨格が一体的に連続する三次元網目構造を備えるものを採用することができる。
【００２６】
上記三次元網目構造を備える多孔質基材は、大きな気孔率で形成できるとともに、骨格が一体的につながっているため導電性も高い。また、均一な気孔径で各気孔を形成できるため、ガスの流動抵抗が低く、燃料電池の効率を高めることができる。また、気孔率や気孔径を容易に調整することができるため、固体電解質層に対するガスの拡散機能を確保できるとともに、ガスの流路として機能させることができる。しかも、圧縮変形させた場合圧縮面近傍が塑性変形させられるため、固体電解質層の局部に大きな力が作用するのを防止しつつ、高い導電性を得ることができる。
【００２７】
上記多孔質アノード部材は、上記固体電解質層の表面に直接押し付けて積層することもできるし、種々の導電性材料から形成された部材を介して押し付けて積層することもできる。たとえば、より導電性が高く、柔らかい多孔質体や粉体を介して、上記アノード層を押し付けて積層することもできる。たとえば、銀粉や銀ペースト等を介して、上記多孔質アノード部材を押し付けて積層することもできる。
【００２８】
上記多孔質アノード部材の積層状態を保持する手法も特に限定されることはない。たとえば、上記多孔質アノード部材を、燃料電池の構成部材、たとえばセパレータ等を介して押し付けることができる。
【００２９】
上記多孔質アノード部材は、燃料電池に組み付ける際に、上記固体電解質層に押し付けて積層するように構成することもできるし、あらかじめ固体電解質層の表面に積層状態で保持しておき、組み付け時に押し付け力を作用させることもできる。たとえば、銀ペースト等の接着成分で、上記固体電解質層と上記多孔質アノード部材とを仮止めしておき、燃料電池に組み付ける際に押し付け力を作用させるように構成することができる。
【００３０】
上記多孔質アノード部材に、耐蝕性や導電性を高める表面コーティング層を設けることができる。上記表面コーティング層を設ける手法は特に限定されることはなく、たとえば、メッキ法等によって形成できる。たとえば、マンガンコバルトメッキや、コバルトニッケルメッキを施すことができる。これにより、燃料電池の性能や耐久性を高めることができる。
【００３１】
また、上記多孔質アノード部材に、触媒成分を保持させることもできる。たとえば、Ｎｉ、Ｆｅ、Ｃｏ、Ａｇ、Ｐｔ、Ｐｄの単体金属やこれらの合金、また、ＹＳＺ（イットリア安定化ジルコニア）、ＧＤＣ（ガドリニウムドープセリア）、ＬＳＧＭ（ランタンガレート）、ＳＳＺ（スカンジア安定化ジルコニア）、ＢＣＹ（イットリウム添加バリウムセレイト）、ＢＺＹ（イットリウム添加ジルコン酸バリウム）などのイオン導電体単体やこれらの複合体、さらに、金属や合金とイオン導電体との複合体等の触媒成分を気孔内に保持させることができる。これにより、燃料電池の発電性能を高めることができる。
【００３２】
上記膜電極複合体は、上記固体電解質層を形成する固体電解質層形成工程と、上記固体電解質層の他側に上記カソード層を形成するカソード層形成工程と、多孔質アノード部材を準備する工程と、上記多孔質アノード部材を、上記固体電解質層の一側に押し付けて積層するアノード部材積層工程とを含んで製造することができる。本実施形態では、上記アノード部材が集電体を兼用している。また、アノード層を固体電解質層とともに焼結する必要もない。このため、部品点数及び製造工程が削減される。
【００３３】
上記固体電解質層形成工程は、種々の手法や工程を含んで行うことができる。たとえば、粉体状の固体電解質材料を圧粉成形する工程と、上記圧粉成形された固体電解質材料を焼成する工程とを含んで、上記固体電解質層形成工程を構成することができる。
【００３４】
上記カソード層形成工程は、焼成された固体電解質層の片面に、カソード層形成材料を所定の厚みで塗着して焼成することにより行うことができる。カソード材料は、固体電解質材料の焼成温度より低い温度で焼成することができるため、固体電解質材料が変形等する恐れはない。また、焼成前の固体電解質材料成形体の表面にカソード材料を塗着して、同時に焼成することもできる。
【００３５】
上記多孔質アノード部材を準備する工程は、アノード層に採用する多孔質材料に応じて種々の工程を含んで構成することができる。たとえば、上記多孔質アノード部材を準備する工程として、導電性のある繊維を編成あるいは交絡させて、シート状の多孔質アノード部材を形成する工程を含ませることができる。
【００３６】
また、外殻と、中空又は導電性材料の一方又は双方からなる芯部とを有する骨格を備え、上記骨格が一体的に連続する三次元網目構造を備える金属多孔質体を製造する工程を含ませることができる。たとえば、住友電気工業の金属多孔質体（登録商標：セルメット）を採用することができる。
【００３７】
たとえば、Ｎｉから形成された金属多孔質体を製造する場合、三次元網目状の樹脂多孔質基材に導電化処理を施して表面導電化層を形成する工程と、上記導電化層の上にＮｉメッキ層を形成するＮｉメッキ層形成工程と、少なくとも酸素が存在する雰囲気中で上記樹脂多孔質基材を消失させる基材消失工程と、還元性雰囲気中で、３００℃〜１１００℃の温度を作用させる還元工程とを含ませることができる。
【００３８】
上記構造の金属多孔質体は、骨格が三次元網目構造に形成されているため、気孔率を大きく設定することができる。また、所要の気孔率のものを容易に形成できる。しかも、各気孔の孔径をほぼ一定に形成することができるため、ガスの拡散性が高く、固体電解質層に対してガスを均一に作用させることができる。また、上記金属多孔質体の気孔率が大きいため、アノード層として機能させることができるばかりでなく、ガス流路として機能させることもできる。
【００３９】
また、上記固体電解質層に上記金属多孔質体を押し付けた際に、導電性を高めるとともに、固体電解質層を傷めないように、容易に変形するものを採用するのが好ましい。上記三次元網目構造を有する金属多孔質体は気孔径が一定であるため、固体電解質層の局部に押し付け力が集中することがない。しかも、目付量を小さく設定することにより、固体電解質に接する面の近傍が容易に変形するものを得ることができる。たとえば、目付量が２００〜５００ｇ／ｍ２の金属多孔質体を採用するのが好ましい。
【００４０】
燃料電池は高温で作動させられるため、耐久性を高めるために、アノード層を構成する部材に所定の耐蝕性を持たせるのが好ましい。たとえば、上記金属多孔質体に耐蝕性のある金属等をメッキする工程や、耐蝕性を高めるための合金化工程を含ませることもできる。たとえば、マンガンコバルトめっきや、コバルトニッケルめっきを施すめっき工程を行うことができる。また、耐蝕性を高めるために、たとえば、Ｓｎとの合金化工程をおこなうこともできる。
【００４１】
上記アノード部材積層工程は、種々の手法によって行うことができる。たとえば、燃料電池を組み付ける工程において、セパレータ等を用いて、上記多孔質アノード部材を固体電解質層に押し付けて積層することができる。また、燃料電池に組み付ける前に、固体電解質層に治具等を用いて押し付け、積層することができる。この場合、上記アノード層と上記固体電解質層とを銀ペースト等の接着成分を介して仮止めして、積層状態に保持することができる。
【００４２】
上記アノード部材積層工程において、上記多孔質アノード部材の少なくとも上記固体電解質層近傍を変形させて積層するのが好ましい。これにより、上記固体電解質層との間の導電性を高めて、燃料電池の性能を向上させることができる。また、上記固体電解質層側の多孔質アノード部材の気孔率が小さくなり、固体電解質層近傍におけるガスの拡散作用を高めることができる。
【００４３】
〔実施形態の詳細〕
以下、実施形態の詳細を図に基づいて説明する。
【００４４】
図１及び図２に、固体酸化物燃料電池のセル構造１０１を概念的に示す。なお、図１には、一つのセル構造を示しているが、発電の電圧を高めるため複数のセルが厚み方向に複数積層されて燃料電池が構成される。
【００４５】
燃料電池セル１０１は、固体電解質層２を挟むようにして、空気極としてのカソード層４と燃料極としてのアノード層３とを有する膜電極複合体５を備えて構成される。上記固体電解質層２は、たとえば、ＬＳＧＭ（ランタンガレート）、ＹＳＺ（イットリア安定化ジルコニア）、ＧＤＣ（ガドリニウムドープセリア）等から形成できる。
【００４６】
本実施形態に係る上記カソード層４は、上記固体電解質層２の一側の所定領域に、カソード材料を一体焼成して形成されている。一方、上記アノード層３は、金属多孔質体からなる多孔質アノード部材８を、上記固体電解質層２の他側に押し付けて積層することにより設けられている。
【００４７】
上記膜電極複合体５のカソード層４の外側には、金属多孔質体からなる集電体９を介して集電部材７が設けられている。上記集電体９は、気孔率の大きな金属多孔質体から形成されており、ガス流路１１として機能するように構成されている。
【００４８】
一方、上記膜電極複合体５の上記アノード層３の外側には、集電部材６が直接積層して設けられている。本実施形態では、上記アノード層３を、金属多孔質体から形成することにより、ガス流路１０及び集電体としても機能するように構成されている。
【００４９】
上記集電体９及び上記多孔質アノード部材８は、導電性を有する多孔質体から形成されており、これら部材に設定された上記ガス流路１０，１１を流れるガスを上記カソード層４及び上記固体電解質層２に拡散して作用させる。上記集電体９は、上記カソード層４と集電部材７とを電気的に接続して導通させるように構成されている。また、上記多孔質アノード部材８は、上記固体電解質層２と集電部材６とを電気的に接続して導通させるように構成されている。
【００５０】
上記膜電極複合体５の両側に、上記集電体９、上記集電部材７、上記多孔質アノード部材８及び集電部材６を積層するとともに、周縁部をガスケット１５，１６でシールして、上記セル１０１が構成されている。
【００５１】
上記ガス流路１１には酸化剤としての酸素を含む空気が導入され、上記カソード層４に、上記集電体９を介して酸素が供給される。上記ガス流路１０には、燃料として水素を含む燃料ガスが導入され、上記アノード層３として機能する多孔質アノード部材８を介して固体電解質層２に水素が供給される。
【００５２】
上記アノード層３の固体電解質層近傍において、Ｈ2 →２Ｈ+ ＋２ｅ- の反応が生じる。一方、カソード層４においては、１／２Ｏ2 ＋２Ｈ+ ＋２ｅ- →Ｈ2 Ｏの反応が生じる。これにより、水素イオンがアノード層３から固体電解質層２を通ってカソード層４へと移動するとともに、電子が上記多孔質アノード部材８から上記集電部材６、上記集電部材７、上記集電体９、上記カソード層４へと流れ、電力が得られる。なお、上記セル１０１は、図示しない加熱装置によって所定温度に加熱される。
【００５３】
図１においては、理解を容易にするため、固体電解質層２及びカソード層４の厚みを実際より大きく描いている。
【００５４】
上記カソード層４は、たとえば、ＳＳＣ（Ｓｍ0.5 Ｓｒ0.5ＣｏＯ3 ）や、ＬＳＣＦ（ランタンストロンチウムコバルトフェライト）、ＬＳＭ（ランタンストロンチウムマンガネイト），ＢＳＣＦ（ＢａＳｒＣｏＦｅ系酸化物）等から形成できる。また、上記集電体９は、導電性を有する種々の多孔質体から形成できる。たとえば、多孔質アノード部材８と同じ金属多孔質体から構成することもできる。
【００５５】
上記カソード層４は酸素極であり、その近傍は強い腐食環境となる。このため、上記カソード層４及び集電体９は、耐蝕性の高い材料から形成するのが好ましい。一方、アノード層３は、燃料極であり、その近傍は還元性雰囲気となるため、多孔質アノード部材８には、カソード層４ほどの耐蝕性は要求されない。本実施形態では、上記固体電解質層２に、金属多孔質体からなる多孔質アノード部材を押し付けることにより積層して、アノード層３を構成したものである。
【００５６】
本実施形態では、上記固体電解質層２と上記アノード層３とが一体焼成されていないため、焼成工程等において、これらの境界面において構成材料間の反応が生じることはなく、電気抵抗が増加したり、イオン伝導性が低下することはない。
【００５７】
また、上記固体電解質層２をアノード層３とともに焼成する必要がないことから、製造工程を削減できる。また、アノード層３と集電体を兼用することが可能となり、部品点数を削減することもできる。
【００５８】
また、図３に示すように、上記固体電解質層２と上記アノード層３は、押し付けられて積層される。したがって、これら部材間の熱膨張率等の差違が大きい場合においても、一体焼成した場合のように、熱膨張率等に起因する割れ等が生じる恐れがなく、品質の高い燃料電池を構成できる。
【００５９】
さらに、上記固体電解質層２と上記アノード層３を構成する材料の焼成時における挙動や、熱膨張率等を同じに設定する必要もない。このため、固体電解質層２及びアノード層３を構成する材料の選択の幅が格段に広がる。この結果、最適な材料から、上記固体電解質層及び上記アノード層を形成することが可能となり、燃料電池１０１の性能を高めることも可能となる。
【００６０】
〔実施例１〕
（燃料電池セルの製造工程及び構成）
（１）固体電解質層形成工程
図４に示すように、固体電解質材料（ＬＳＧＭ：ランタンガレート）をプレス成形して（図４のＳ１０１）、板状の固体電解質成形体を形成し、１５００℃で５時間焼成して（図４のＳ１０２）、厚みが３００μｍの板状の固体電解質層２を形成した。
【００６１】
（２）カソード層形成工程：
焼成した上記固体電解質成形体に、カソード材料（ＳＳＣ：Ｓｍ０．５Ｓｒ０．５ＣｏＯ３）をスクリーン印刷により塗着し（図４のＳ１０３）、９５０℃で０．５時間焼成することにより（図４のＳ１０４）、厚みが４０μｍのカソード層４を固体電解質層２と一体形成した。
【００６２】
（３）アノード部材形成工程：
上述した手法により、ニッケルから、三次元網目構造を備える金属多孔質体を形成して、多孔質アノード部材を形成した（図４のＳ１１１）。上記アノード部材は、気孔率９６％、厚み１ｍｍ、目付量４００ｇ／ｍ２である。
【００６３】
（４）アノード部材積層工程：
上記集電部材７、上記集電体９、上記カソード層４を設けた固体電解質層２、多孔質アノード部材８及び集電部材６を積層し、上記多孔質アノード部材８を上記固体電解質層２に押し付けるようにして、燃料電池セル１０１を組み立てた（図４のＳ１０５及びＳ１０６）。アノード部材８は、押し付け力よって、厚みが５％減少させられた状態で積層された。上記アノード部材８は、上記固体電解質層２及び集電部材６との界面面近傍で塑性変形が生じた状態で押し付けられている。
【００６４】
（性能試験の概要）
上記燃料電池セル１０１を１０００℃に加熱して還元した後（Ｓ１０７）、水素ガス（Ｈ２１００％）及び空気を、それぞれ１００ｃｃ／ｍｉｎで流動させて性能試験を行った（Ｓ１０８）。
【００６５】
（試験結果）
図７に示すように、実施例１に係る膜電極複合体を用いた燃料電池では、２０６ｍＷ／ｃｍ２の出力を得ることができた。特に、上記アノードの部材を上記のように押し付けて積層することにより、ＳＯＦＣとして十分な出力が得られることを確認できた。
【００６６】
〔実施例２〕
（燃料電池セルの製造工程及び構成）
（１）固体電解質層形成工程
実施例１と同じ工程によって、第１の実施例と同じ構成の固体電解質層を形成した（図５のＳ２０１〜Ｓ２０２）。
【００６７】
（２）カソード層形成工程
実施例１と同じ工程によって、実施例１と同じ構成のカソード層を形成した（図５のＳ２０３〜Ｓ２０４）。
【００６８】
（３）アノード部材形成工程
実施例１と同様の手法により、実施例１と同じ構成の金属多孔質体を形成した（Ｓ２１１）。この金属多孔質体に、厚み５μｍのＣｏ−Ｎｉメッキを施した（Ｓ２１２）。なお、上記Ｃｏ−Ｎｉメッキの成分構成は、質量比でＣｏ成分が３に対して、Ｎｉ成分が１となるように設定した。
【００６９】
（４）アノード部材積層工程：
実施例１と同様に、上記多孔質アノード部材８を上記固体電解質層２に押し付けるようにして、燃料電池セル１０１を組み立てた（Ｓ２０５，Ｓ２０６）。アノード部材８は、押し付け力よって、厚みが５％減少させられた状態で積層された。第１の実施例と同様に、上記アノード部材８は、上記固体電解質層２及び集電部材６との界面近傍で塑性変形が生じた状態で押し付けられている。
【００７０】
（性能試験の概要）
上記燃料電池セル１０１を１０００℃に加熱して還元し（Ｓ１０７）、性能試験を行った（Ｓ１０８）。
性能試験の条件は、実施例１と同じとした。
【００７１】
（試験結果）
図９に示すように、実施例２に係る膜電極複合体を用いた燃料電池では、２１７ｍＷ／ｃｍ２の出力を得ることができた。また、図８には、実施例１に係る膜電極複合体を用いた燃料電池の性能曲線も描いている。実施例２に係る膜電極複合体を用いた燃料電池の出力は、実施例１に係る膜電極複合体を用いた燃料電池の出力（２０６ｍＷ／ｃｍ２）に比べて高い出力を得ることができた。これは、これは、Ｃｏ−Ｎｉメッキによって導電性が高まるとともに、アノード部材８の触媒活性が向上したためであると思われる。
【００７２】
〔実施例３〕
（燃料電池セルの製造工程及び構成）
（１）固体電解質層形成工程
実施例１と同じ工程によって、実施例１と同じ構成の固体電解質層を形成した（図５のＳ２０１〜Ｓ２０２）。
【００７３】
（２）カソード層形成工程
実施例１と同じ工程によって、実施例１と同じ構成のカソード層を形成した（図５のＳ２０３〜Ｓ２０４）。
【００７４】
（３）アノード部材形成工程
実施例１と同様の手法により、実施例１と同じ構成の金属多孔質体を形成した（Ｓ２１１）。この金属多孔質体に、厚み５μｍのＭｎ−Ｃｏメッキを施した（Ｓ２１２）。なお、上記Ｍｎ−Ｃｏメッキの成分構成は、質量比でＭｎ成分が９に対して、Ｃｏ成分が１となるように設定した。
【００７５】
（４）アノード部材積層工程：
実施例１と同様に、上記多孔質アノード部材８を上記固体電解質層２に押し付けるようにして、燃料電池セル１０１を組み立てた（Ｓ２０５，Ｓ２０６）。アノード部材８は、押し付け力よって、厚みが５％減少させられた状態で積層された。第１の実施例と同様に、上記アノード部材８は、上記固体電解質層２及び集電部材６との界面近傍で塑性変形が生じた状態で押し付けられている。
【００７６】
（性能試験の概要）
上記燃料電池セル１０１を１０００℃に加熱して還元し（Ｓ２０７）、性能試験を行った（Ｓ２０８）。
性能試験の条件は、実施例１と同じとした。
【００７７】
（試験結果）
図９に示すように、実施例３に係る膜電極複合体を用いた燃料電池では、３１１ｍＷ／ｃｍ２の出力を得ることができた。また、図８には、実施例１に係る膜電極複合体を用いた燃料電池の性能曲線も描いている。実施例３に係る膜電極複合体を用いた燃料電池の出力は、実施例１に係る膜電極複合体を用いた燃料電池の出力（２０６ｍＷ／ｃｍ２）に比べて高い出力を得ることができた。これは、Ｍｎ−Ｃｏメッキによって導電性が高まるとともに、アノード部材８の触媒活性が向上したためであると思われる。また、図８に示す実施例２に係る燃料電池より高い出力を得ることができた。これは、Ｍｎ−Ｃｏメッキの触媒活性が、Ｃｏ−Ｎｉメッキより高いからであると考えらえる。
【００７８】
〔実施例４〕
（燃料電池セルの製造工程及び構成）
（１）固体電解質層形成工程
実施例１と同じ工程によって、実施例１と同じ構成の固体電解質層を形成した（図６のＳ３０１〜Ｓ３０２）。
【００７９】
（２）カソード層形成工程
実施例１と同じ工程によって、実施例１と同じ構成のカソード層を形成した（図６のＳ３０３〜Ｓ３０４）。
【００８０】
（３）アノード部材形成工程
実施例１と同様の手法により、実施例１と同じ構成の金属多孔質体を形成した（Ｓ３１１）。この金属多孔質体に、ＮｉＯからなる触媒を充填した（Ｓ３１２）。触媒は、１μｍの平均粒径を有し、充填量は、８０〜９０ｖｏｌ％に設定した。
【００８１】
（４）アノード部材積層工程：
実施例１と同様に、上記多孔質アノード部材８を上記固体電解質層２に押し付けるようにして、燃料電池セル１０１を組み立てた（Ｓ３０５，Ｓ３０６）。アノード部材８は、押し付け力よって、厚みが５％減少させられた状態で積層された。第１の実施例と同様に、上記アノード部材８は、上記固体電解質層２及び集電部材６との界面近傍で塑性変形が生じた状態で押し付けられている。
【００８２】
（性能試験）
上記燃料電池セル１０１を１０００℃に加熱して還元し（Ｓ３０７）、性能試験を行った（Ｓ３０８）。
性能試験の条件は、実施例１と同じとした。
【００８３】
（試験結果）
図１０に示すように、実施例４に係る膜電極複合体を用いた燃料電池では、４０１ｍＷ／ｃｍ２の出力を得ることができた。また、図１０には、実施例１に係る膜電極複合体を用いた燃料電池の性能曲線、及び実施例３に係る膜電極複合体を用いた燃料電池の性能曲線も描いている。実施例４に係る膜電極複合体を用いた燃料電池の出力は、実施例１及び実施例３に係る膜電極複合体を用いた燃料電池の出力（２０６ｍＷ／ｃｍ２、３１１ｍＷ／ｃｍ２）に比べて高い出力を得ることができた。これは、充填したＮｉＯが発電時に還元されて、触媒として高い活性を有するためであると考えられる。
【００８４】
上記に開示された本発明の実施の形態は、あくまで例示であって、本発明の範囲はこれら発明の実施の形態に限定されない。本発明の範囲は、特許請求の範囲の記載によって示され、更に、特許請求の範囲の記載と均等の意味及び範囲内での全ての変更を含むものである。
【産業上の利用可能性】
【００８５】
燃料電池の性能を高めることができるとともに、製造コストを低減させることができる。
【符号の説明】
【００８６】
２    固体電解質層
３    アノード層
４    カソード層
５    膜電極複合体
６    集電部材
７    集電部材
８    アノード部材
９    集電体
１０    ガス流路
１１    ガス流路
１５    ガスケット
１６    ガスケット
１０１  燃料電池セル
【図１】
0006434723.tif 000002
【図２】
0006434723.tif 000003
【図３】
0006434723.tif 000004
【図４】
0006434723.tif 000005
【図５】
0006434723.tif 000006
【図６】
0006434723.tif 000007
【図７】
0006434723.tif 000008
【図８】
0006434723.tif 000009
【図９】
0006434723.tif 000010
【図１０】
0006434723.tif 000011